(57)【特許請求の範囲】
【請求項１】
サーマルヘッド又は赤外レーザーに画像通りに露出することにより画像通りの疎水性及び親水性領域を形成することができる最上層を支持体上に含んでなり、画像形成要素をサーマルヘッド又は赤外レーザーに露出することによりその光学濃度を変化させることができるＩＲ−シアニン色素を含有することを特徴とする、平版印刷版を与えるための、非−融蝕性で且つ現像段階を必要としない感熱性画像形成要素。
【請求項２】
該ＩＲ−シアニン色素が２個の酸基を含んでなる請求項１に記載の平版印刷版の作製のための画像形成要素。
【請求項３】
該ＩＲ−シアニン色素が２個のインドレニン基を含んでなる請求項２に記載の平版印刷版の作製のための画像形成要素。
【請求項４】
該ＩＲ−シアニン色素が下記の構造
【化１】
0004257878.tif 000006
を有する化合物Ｉである請求項３に記載の平版印刷版の作製のための画像形成要素。
【発明の詳細な説明】
【０００１】
【発明の属する技術分野】
本発明は感熱性非−融蝕性で廃棄物のない画像形成要素(heat sensitive non-ablatable wasteless imaging element)に関する。
【０００２】
さらに特定的には、本発明は画像及び非画像領域の間の色素濃度における差を有する平版印刷版の作製のための感熱性非−融蝕性で廃棄物のない画像形成要素に関する。
【０００３】
【発明の背景】
平版印刷は、そのいくらかの領域が平版印刷インキを受容することができるが、他の領域は水で湿らされるとインキを受容しない特別に作られた表面からの印刷の方法である。インキを受容する領域は印刷画像領域を限定し、インキ−反発性領域は背景領域を限定する。
【０００４】
写真平版印刷の技術分野の場合、写真材料は露光された領域において（ネガティブ−作用性）又は非露光領域において（ポジティブ−作用性）、親水性背景上で画像通りに油性又は脂性インキに対して受容性とされる。
【０００５】
表面平版印刷版（ｓｕｒｆａｃｅ  ｌｉｔｈｏ  ｐｌａｔｅｓ）又はプラノグラフィ印刷版（ｐｌａｎｏｇｒａｐｈｉｃ  ｐｒｉｎｔｉｎｇ  ｐｌａｔｅｓ）とも呼ばれる通常の平版印刷版の作製の場合、水に対して親和性を有するか又は化学的処理によりそのような親和性を得る支持体に感光性組成物の薄層がコーティングされる。その目的のためのコーティングにはジアゾ化合物、ジクロム酸塩−増感親水性コロイド及び多様な合成感光性樹脂を含有する感光性ポリマー層が含まれる。特にジアゾ−増感系が広く用いられる。
【０００６】
感光層が画像通りに露出されると、露出された画像領域は不溶性となり、非露出領域は溶解性のままである。次いで版は適した液を用いて現像され、非露出領域のジアゾニウム塩又はジアゾ樹脂が除去される。
【０００７】
別の場合、画像通りに露出されると露出された領域において可溶性とされる感光性コーティングを含む印刷版が既知である。その場合、続く現像は露出された領域を除去する。そのような感光性コーティングの典型的例はキノン−ジアジドに基づくコーティングである。
【０００８】
典型的に、それから印刷版が作製される上記の写真材料は、平版印刷法において再現されるべき画像を含有する写真フィルムを介して接触して露出される。そのような作業法はやっかいであり、労働集約的である。しかし他方、かくして得られる印刷版は優れた平版印刷品質のものである。
【０００９】
かくして、上記の方法において写真フィルムの必要を除き、特に再現されるべき画像を示すコンピューターデータから直接印刷版を得るための試みが成されてきた。しかし、上記の感光性コーティングはレーザーを用いて直接露出されるのに十分に感受性ではない。従って、感光性コーティングの上にハロゲン化銀層をコーティングすることが提案された。次いで、ハロゲン化銀をコンピューターの制御下でレーザーを用いて直接露出することができる。続いて、ハロゲン化銀層を現像して感光性コーティングの上に銀画像を残す。次いで、その銀画像は感光性コーティングの全体的露出においてマスクとして働く。全体的露出の後、銀画像は除去され、感光性コーテイングが現像される。そのような方法は例えばＪＰ−Ａ−６０−６１  ７５２に開示されているが、複雑な現像及びそれに伴う現像液が必要であるという欠点を有する。
【００１０】
ＧＢ−１  ４９２  ０７０は金属層又はカーボンブラックを含有する層を感光性コーティング上に設ける方法を開示している。次いで、この金属層をレーザーを用いて融蝕し、感光層上の画像マスクを得る。次いで、感光層を画像マスクを介してＵＶ−光により全体的に露出する。画像マスクの除去の後、感光層を現像して印刷版を得る。しかし、この方法は感光層の現像の前にやっかいな処理により画像マスクを除去しなければならないという欠点をまだ有している。
【００１１】
さらに、感光性というよりはむしろ感熱性である画像形成要素の使用を含む印刷版の作製のための方法が既知である。印刷版の作製のための上記のような感光性画像形成要素の特別な欠点は、それを光から遮蔽しなければならないことである。さらにそれらは保存安定性の観点で感度の問題を有し、それらは比較的低いドット鮮鋭度（ｄｏｔ  ｃｒｉｓｐｎｅｓｓ）を示す。明らかに市場で、ヒートモード印刷版前駆体に向かう傾向が見られる。
【００１２】
ＵＳ−Ｐ−４  ７０８  ９２５は、アルカリ−可溶性ノボラック樹脂及びオニウム−塩を含有する感光性組成物を含む画像形成要素を開示している。この組成物は場合によりＩＲ−増感剤を含有することができる。該画像形成要素をＵＶ−可視−又はＩＲ−線に画像通りに露出し、水性アルカリ液を用いる現像段階が続いた後、ポジティブ又はネガティブ作用性印刷版が得られる。処理段階が必要であり、該画像形成要素の照射及び現像により得られる平版印刷版の印刷結果は劣っている。
【００１３】
ＥＰ−Ａ−６２５  ７２８は、ＵＶ−及びＩＲ−線に感受性である層を含み、ポジティブもしくはネガティブ作用性であることができる画像形成要素を開示している。この層はレゾール樹脂、ノボラック樹脂、潜在的ブレンステッド酸及びＩＲ−吸収性物質を含む。処理段階が必要であり、該画像形成要素の照射及び現像により得られる平版印刷版の印刷結果は劣っている。
【００１４】
ＵＳ−Ｐ−５  ３４０  ６９９は、ＥＰ−Ａ−６２５  ７２８とほとんど同じであるが、ネガティブ作用性ＩＲ−レーザー記録画像形成要素を得るための方法を開示している。ＩＲ−感受性層はレゾール樹脂、ノボラック樹脂、潜在的ブレンステッド酸及びＩＲ−吸収性物質を含む。処理段階が必要であり、該画像形成要素の照射及び現像により得られる平版印刷版の印刷結果は劣っている。
【００１５】
さらに、ＥＰ−Ａ−６７８  ３８０は、レーザー−融蝕可能な表面層の下の粗面化された金属支持体上に保護層が設けられる方法を開示している。画像通りに露出されると表面層は保護層のいくらかの部分と同様に完全に融蝕される。次いで、印刷版を清浄化溶液で処理し、保護層の残りを除去し、それにより親水性表面層を露出する。この場合も処理段階が必要である。
【００１６】
ＥＰ−Ａ−９７  ２００  ５８８．８は、親水性表面を有する平版印刷ベース上にアルカリ水溶液中に可溶性のポリマーを含む中間層及びＩＲ−線に感受性の最上層を含み、ここで該最上層がＩＲ−線に露出されるとアルカリ性水溶液により浸透及び／又は可溶化される容量が減少するか又は増加する、平版印刷版の作製のためのヒートモード画像形成要素を開示している。この材料は最上層及び中間層の露出されたか又は露出されない部分の選択的溶解を与えない。
【００１７】
ＤＤ−２１７  ６４５は、レーザーの波長に適応させた１種又はそれ以上の色素を有し、支持体上に非感光性親水性材料を含み、支持体の表面に垂直に増感色素の濃度勾配が存在する平版印刷版を、レーザーを用いる照射により与えるための方法を開示している。
【００１８】
ＥＰ−Ａ−６５２  ４８３は、フォトサーマルコンバーターを含み、熱の作用下でより親水性になる感熱性コーティングを有する支持体を含む、溶解処理を必要としない平版印刷版を開示している。
【００１９】
ＤＤ−２１７  ９１４は、色素又は他の添加物を含むことができる陽極酸化アルミニウム支持体上にコーティングされた非感光性親水性材料をレーザーを用いて照射することによる平版印刷版の作製を開示しており、酸化アルミニウム層はレーザーの波長で吸収する色素で着色されている。
【００２０】
ＤＤ−２１３  ５３０は、分光増感剤を含む層をレーザーを用いて照射することによりフレキソグラフィ及び平版印刷のための印刷版を作製するための方法を開示しており、照射によりそのスペクトルが変化する分光増感剤が用いられている。
【００２１】
ＥＰ−Ａ−６９４  ５８６は、ＩＲ−吸収性色素としてのインドレニンシアニンジスルホン酸誘導体を開示している。
【００２２】
ＵＳ−Ｐ−４  ０３４  １８３は、プラノグラフィ印刷フォームの作製のための方法における改良を開示しており、その方法では非感光性化合物を含む親水性層がコーティングされた支持体が画像通りに露出され、改良は露出された領域が疎水性及び親油性とされるような強度及び時間のレーザー照射に層を画像通りに露出することを含む。
【００２３】
Ｒｅｓｅａｒｃｈ  Ｄｉｓｃｌｏｓｕｒｅ  ｎｏ  ３３３，ｐａｇｅ  ２は、疎水性熱可塑性ポリマー粒子を含有する親水性層を支持体上に含む画像形成要素において、テトラアルキルオルトシリケートにより硬膜されたポリビニルアルコールを含有する親水性層を用いることを開示している。
【００２４】
上記で議論した系は現像段階を必要とし及び／又は融蝕性であり、それらの２つの場合には廃棄物を生ずる。１９９２年１月のＲｅｓｅａｒｃｈ  Ｄｉｓｃｌｏｓｕｒｅ  ｎｏ．３３３０３は、熱可塑性ポリマー粒子及び赤外吸収性顔料、例えばカーボンブラックを含有する架橋された親水性層を支持体上に含むヒートモード画像形成要素を開示している。赤外レーザーに画像通りに露出することにより、熱可塑性ポリマー粒子が画像通りに凝析し、それによりこれらの領域において画像形成要素の表面を、さらなる現像なしでインキ受容性とする。この方法の欠点は、画像及び非画像領域の間に視覚的コントラストがないために、印刷前に書き込まれた印刷版を視覚的に検査することが不可能であることである。
【００２５】
【発明の目的】
本発明の目的は、露出の後にその画像及び非画像領域を視覚的に識別することができる感熱性非融蝕性で廃棄物のない画像形成要素を提供することである。
【００２６】
本発明のさらなる目的は下記の記載から明らかになるであろう。
【００２７】
【発明の概略】
本発明に従えば、画像通りの露出により画像通りに疎水性及び親水性領域を形成することができる最上層を支持体上に含み、画像形成要素の露出によりその光学濃度を変化させることができるＩＲ−色素を含有することを特徴とする、平板印刷版を与えるための感熱性非−融蝕性で廃棄物のない画像形成要素が提供される。
【００２８】
【発明の詳細な記述】
本発明に従えば、画像通りの露出により画像通りに疎水性及び親水性領域を形成することができる最上層を支持体上に含み、画像形成要素の露出によりその色の濃度を変化させることができるＩＲ−色素を含有することを特徴とする、平板印刷版を与えるための感熱性非−融蝕性で廃棄物のない画像形成要素を提供する。
【００２９】
本発明に従う画像形成要素はＩＲ−色素を含む。ＩＲ−色素の混合物を用いることができるが、１種のみのＩＲ−色素を用いるのが好ましい。好ましくは該ＩＲ−色素はＩＲ−シアニン色素である。特に有用なＩＲ−シアニン色素は２つの酸基、より好ましくは２つのスルホン基を有するシアニン色素である。さらにもっと好ましいのは２つのインドレニン及び２つのスルホン酸基を有するシアニン色素である。最も好ましいのは下記の構造を有する化合物Ｉである。
【００３０】
【化１】
0004257878.tif 000002
該色素は好ましくは該最上層中に好ましくは０．０１〜１ｇ／ｍ2の量で、より好ましくは０．０５〜０．２０ｇ／ｍ2の量で存在する。
【００３１】
最上層又は該最上層の直下の層は好ましくは光を熱に変換することができる化合物を含む。光を熱に変換することができる適した化合物は、好ましくは赤外吸収成分であるが、用いられる化合物の吸収が画像通りの露出に用いられる光源の波長領域内にあれば、吸収の波長は特に重要ではない。特に有用な化合物は、例えば、色素、特に上記のものと同じであり得る赤外色素、カーボンブラック、金属炭化物、ホウ化物、窒化物、炭窒化物、ブロンズ−構造酸化物及びブロンズ群に構造的に関連しているがＡ成分がない酸化物、例えばＷＯ2.9である。導電性ポリマー分散液、例えばポリピロールもしくはポリアニリンに基づく導電性ポリマー分散液を用いることもできる。光を熱に変換することができる該化合物は好ましくは最上層中に存在するが、下の層中に含まれることもできる。
【００３２】
光を熱に変換することができる該化合物は、画像形成要素中に、好ましくは０．０１〜１ｇ／ｍ2の量で、より好ましくは０．０５〜０．５０ｇ／ｍ2の量で存在する。
【００３３】
１つの態様の場合、最上層は架橋された親水性層中に分散された疎水性粒子を含む。特に適した架橋された親水性層は、ホルムアルデヒド、グリオキサル、ポリイソシアナート又は加水分解されたテトラアルキルオルトシリケートなどの架橋剤を用いて架橋された親水性結合剤から得ることができる。後者が特に好ましく；最も好ましいのはテトラエチルもしくはテトラメチルオルトシリケートである。
【００３４】
親水性結合剤として親水性（コ）ポリマー、例えばアクリルアミド、メチロールアクリルアミド、メチロールメタクリルアミド、アクリル酸、メタクリル酸、ヒドロキシエチルアクリレート、ヒドロキシエチルメタクリレートのホモポリマー及びコポリマーあるいは無水マレイン酸／ビニルメチルエーテルコポリマーを用いることができる。用いられる（コ）ポリマー又は（コ）ポリマー混合物の親水度は好ましくは、少なくとも６０重量パーセント、好ましくは８０重量パーセントの程度まで加水分解されたポリ酢酸ビニルの親水度と同じか又はそれより高い。好ましい親水性結合剤はポリビニルアルコールである。
【００３５】
架橋剤、特にテトラアルキルオルトシリケートの量は、好ましくは親水性結合剤の重量部当たり少なくとも０．２重量部、より好ましくは０．５〜５重量部、最も好ましくは１．０重量部〜３重量部である。
【００３６】
本発明に従って用いられる架橋された親水性層は、好ましくは、層の機械的強度及び多孔度を向上させる物質も含有する。この目的でコロイドシリカを用いることができる。用いられるコロイドシリカは、例えば最高４０ｎｍ、例えば２０ｎｍの平均粒度を有するコロイドシリカのいずれの商業的に入手可能な水−分散液の形態であることもできる。さらに、コロイドシリカより大きな寸法の不活性粒子、例えばＪ．Ｃｏｌｌｏｉｄ  ａｎｄ  Ｉｎｔｅｒｆａｃｅ  Ｓｃｉ．，Ｖｏｌ．２６，１９６８，ｐａｇｅｓ  ６２  ｔｏ  ６９に記載されている通りＳｔｏｅｂｅｒに従って調製されるシリカあるいはアルミナ粒子あるいは二酸化チタン又は他の重金属酸化物の粒子である少なくとも１００ｎｍの平均直径を有する粒子を加えることができる。これらの粒子の導入により、架橋された親水性層の表面に顕微鏡的丘と谷から成る均一な粗いきめが与えられ、それは背景領域における水のための保存場所として働く。
【００３７】
本実施態様に従う平版印刷ベースの架橋された親水性層の厚さは０．２〜２５μｍの範囲内で変化することができ、好ましくは１〜１０μｍである。
【００３８】
本発明に従って用いるために適した架橋された親水性層の特定の例は、ＥＰ−Ａ−６０１  ２４０、ＧＢ−Ｐ−１  ４１９  ５１２、ＦＲ−Ｐ−２  ３００  ３５４、ＵＳ−Ｐ−３  ９７１  ６６０、ＵＳ−Ｐ−４  ２８４  ７０５及びＥＰ−Ａ  ５１４  ４９０に開示されている。
【００３９】
本発明の態様において好ましい疎水性ポリマー粒子は熱可塑性ポリマー粒子である。本発明と関連して用いられる疎水性熱可塑性ポリマー粒子は、好ましくは５０℃より高い、より好ましくは７０℃より高い凝析温度を有する。凝結は、熱の影響下で熱可塑性ポリマー粒子が軟化又は溶融することから生じ得る。熱可塑性疎水性ポリマー粒子の凝結温度に特定の上限はないが、温度はポリマー粒子の分解温度より十分に低くなければならない。好ましくは凝結温度は、ポリマー粒子の分解が起こる温度より少なくとも１０℃低い。該ポリマー粒子が凝結温度より高い温度に供されると、それらは凝結して親水性層中で疎水性凝集塊を形成し、これらの部分において親水性層が疎水性になる。
【００４０】
好ましくは８０℃より高いＴｇを有する本発明と関連して用いるための疎水性ポリマー粒子の特定の例は、好ましくはポリ塩化ビニル、ポリ塩化ビニリデン、ポリアクリロニトリル、ポリビニルカルバゾール、それらのコポリマー又は混合物である。最も好適に用いられるのはポリスチレン、ポリメチルメタクリレート又はそれらのコポリマーである。
【００４１】
ポリマーの重量平均分子量は、ＧＰＣによりポリスチレン標準に対して決定される５，０００〜１，０００，０００ｇ／モルの範囲であることができる。
【００４２】
疎水性粒子は０．０１μｍ〜５０μｍ、より好ましくは０．０５ｍｍ〜１０ｍｍそして最も好ましくは０．０５μｍ〜２μｍの粒度を有することができる。
【００４３】
ポリマー粒子は画像形成層の水性コーティング液中の分散液として存在し、ＵＳ−Ｐ−３  ４７６  ９３７に開示されている方法により調製することができる。熱可塑性ポリマー粒子の水性分散液の調製のために特に適した他の方法は：
−疎水性熱可塑性ポリマーを水に非混和性の有機溶媒に溶解し、
−かくして得られる溶液を水又は水性媒体に分散させ、
−蒸発により有機溶媒を除去する
ことを含む。
【００４４】
画像形成層に含有される疎水性熱可塑性ポリマー粒子の量は、好ましくは少なくとも２０重量％、より好ましくは少なくとも３０重量％そして最も好ましくは少なくとも４０重量％である。
【００４５】
本発明の第２の態様の場合、最上層はスイッチ可能なポリマーを含む。スイッチ可能なポリマーとは、加熱により疎水性から親水性にあるいはその逆に変化するポリマーである。スイッチ可能なポリマーの例はポリ−テトラヒドロピラノールメタクリレートである。
【００４６】
画像形成要素の支持体は柔軟性又は剛性であることができる。
【００４７】
本発明と関連する柔軟性支持体として、例えば紙、ポリエチレンがコーティングされた紙などのすべての種類の柔軟性支持体を用いることができるが、プラスチックフィルム、例えば支持体化ポリエチレンテレフタレートフィルム、酢酸セルロースフィルム、ポリスチレンフィルム、ポリカーボネートフィルム、ポリエチレンフィルム、ポリプロピレンフィルムを用いるのが特に好ましい。プラスチックフィルム支持体は不透明又は透明であることができる。
【００４８】
接着促進層が設けられたポリエステルフィルム支持体を用いるのが特に好ましい。本発明に従って用いるのに特に適した接着促進層は、ＥＰ−Ａ−６１９  ５２４、ＥＰ−Ａ−６２０  ５０２及びＥＰ−Ａ−６１９  ５２５に開示されているような親水性結合剤及びコロイドシリカを含む。好ましくは接着促進層中のシリカの量は２００ｍｇ／ｍ2ないし７５０ｍｇ／ｍ2である。さらに、シリカ対親水性結合剤の比率は好ましくは１より高く、コロイドシリカの表面積は好ましくは少なくとも３００ｍ2／ｇ、より好ましくは少なくとも５００ｍ2／ｇである。
【００４９】
支持体は剛性であることもでき、好ましくはアルミニウム箔である。特に好ましいアルミニウム箔は電気化学的に粗面化され、陽極酸化されたアルミニウム支持体である。陽極酸化されたアルミニウム支持体を処理してその表面の接着性を向上させることができる。例えば、アルミニウム支持体を例えば９５℃などの高められた温度でケイ酸ナトリウム溶液を用いてその表面を処理することによりケイ酸塩化することができる。別の場合、リン酸塩処理を適用することができ、それは酸化アルミニウム表面をリン酸塩溶液で処理することを含み、リン酸塩溶液はさらに無機フッ化物を含有していることができる。さらに、酸化アルミニウム表面をクエン酸又はクエン酸塩溶液で濯ぐことができる。この処理は室温で行うことができるか又は約３０〜５０℃というわずかに高められた温度で行うことができる。さらに興味深い処理は酸化アルミニウム表面を重炭酸塩溶液で濯ぐことを含む。さらに、酸化アルミニウム表面をポリビニルホスホン酸、ポリビニルメチルホスホン酸、ポリビニルアルコールのリン酸エステル、ポリビニルスルホン酸、ポリビニルベンゼンスルホン酸、ポリビニルアルコールの硫酸エステル及びスルホン化脂肪族アルデヒドとの反応により生成するポリビニルアルコールのアセタールを用いて処理することができる。これらの後処理の１つ又はそれ以上を単独でか又は組み合わせて行うことができることはさらに明らかである。これらの処理のもっと詳細な記載はＧＢ−Ａ−１  ０８４  ０７０、ＤＥ−Ａ−４  ４２３  １４０、ＤＥ−Ａ−４  ４１７  ９０７、ＥＰ−Ａ−６５９  ９０９、ＥＰ−Ａ−５３７  ６３３、ＤＥ−Ａ−４  ００１  ４６６、ＥＰ−Ａ−２９２  ８０１、ＥＰ−Ａ−２９１  ７６０及びＵＳ−Ｐ−４  ４５８  ００５に示されている。
【００５０】
支持体と最上層の間に画像形成要素は下塗り層及びハレーション防止層などの他の層を含有することができる。画像形成要素が本発明の色素を含有するか否かにかかわらず、画像形成要素は場合により支持体及び最上層の間に反射層を含有することができる。該反射層はＩＲ−線を反射するいずれの層であることもできるが、好ましくは高い視覚濃度を有するアルミニウム、例えば真空蒸着されたアルミニウムである。
【００５１】
本発明と関連する画像形成はサーマルヘッドを用いて行うことができる。好ましくは赤外又は近赤外、すなわち７００〜１５００ｎｍの波長領域で働くレーザーの使用を含む画像通りの走査露出が用いられる。最も好ましいのは近赤外で発光するレーザーダイオードである。画像形成要素の露出は短い画素滞留時間を有するレーザーならびに長い画素滞留時間を有するレーザーを用いて行うことができる。好ましいのは０．００５μ秒〜２０μ秒の画素滞留時間を有するレーザーである。
【００５２】
露出の後、画像形成要素は平版印刷版として用いられる準備ができている。
【００５３】
以下の実施例は本発明を例示するものであり、本発明はそこに制限されるものではない。すべての部及びパーセンテージは、他に特定されなければ重量による。
【００５４】
【実施例】
実施例１
画像形成層の製造
２１．５％のＴｉＯ2（平均粒度０．３〜０．５μｍ）及び２．５％のポリビニルアルコールを脱イオン水中に含有する１６．８ｇの分散液を混合することにより分散液を調製した。そこにそれぞれ７．０及び１４ｇの２０％ポリスチレン分散液を加えた。これらの分散液にそれぞれ０．７及び１．４ｍｌの加水分解された２８．４３％テトラメチルオルトシリケート溶液を加えた。０．１ｇのＩＲ−色素化合物Ｉをこれらの分散液に加えた。水を用いて分散液を４０ｍｌの容積に補足した。
【００５５】
これらの分散液を十分に撹拌し、下塗りされたＰＥＴ−支持体上に４０μｍの厚さでコーティングし、熱風を用い６０℃において２時間乾燥した。コーティング量（ｇ／ｍ2）を下記の表に示す。
【００５６】
【表１】
0004257878.tif 000003
注
ａ）ＰＶＡ＝ポリビニルアルコール
ｂ）ＴＭＯＳ＝テトラメチルオルトシリケート
ｃ）ＰＳＴＣ＝カチオン性安定化ポリスチレン
ｄ）ＰＳＴ＝ノニオン性安定化ポリスチレン
コーティング後、画像形成要素を４９℃の温度及び２０％の相対湿度において５日間保存し、ポリビニルアルコールを硬膜させた。
【００５７】
画像形成要素を
ａ）サーマルヘッドＤｒｙｓｔａｒ  ２０００（Ａｇｆａ−Ｇｅｖａｅｒｔ  Ｎ．Ｖ．，Ｂｅｌｇｉｕｍの商品名）：画像形成要素をＰＥＴ箔（８μｍ）で覆い、１１８ｍＷの出力レベルで画像形成した；
ｂ）ＩＲ−レーザー：版のレベルにおける３４２ｍＷの出力レベル及び４ｍ／秒のドラムスピードにおいて、直径１１μｍのスポットサイズ（１／ｅ2）を有するダイオードレーザーを用いて版を画像形成した
を用いて画像形成した。
【００５８】
画像形成の後、画像を観察することができた
−サーマルヘッド：明青色の背景に対して暗青色の画像
−レーザー記録：明青色の背景に対して白色の画像。
【００５９】
実施例２
２１．５％のＴｉＯ2（平均粒度０．３〜０．５μｍ）及び２．５％のポリビニルアルコールを脱イオン水中に含有する１６．８ｇの分散液を混合することにより分散液を調製した。そこに１１．２４ｇの１２．４５％ポリスチレン分散液を加えた。この分散液に０．７ｇの加水分解された２８．４３％テトラメチルオルトシリケート溶液を加えた。０．１ｇの下記に示す構造を有するＩＲ−色素化合物を加えた。水を用いて分散液を３０ｍｌの容積に補足した。
【００６０】
【化２】
0004257878.tif 000004
この分散液を十分に撹拌し、下塗りされたＰＥＴ−支持体上に３０μｍの厚さでコーティングし、熱風を用い６０℃において２時間乾燥した。
【００６１】
コーティング後、画像形成要素を４９℃の温度及び２０％の相対湿度において５日間保存し、ポリビニルアルコールを硬膜させた。
【００６２】
画像形成要素を
ａ）サーマルヘッドＤｒｙｓｔａｒ  ２０００（Ａｇｆａ−Ｇｅｖａｅｒｔ  Ｎ．Ｖ．，Ｂｅｌｇｉｕｍの商品名）：画像形成要素をＰＥＴ箔（８μｍ）で覆い、１１８ｍＷの出力レベルで画像形成した；
ｂ）ＩＲ−レーザー：版のレベルにおける３００ｍＷの出力レベル及び４〜１０ｍ／秒のドラムスピードにおいて、直径１１μｍのスポットサイズ（１／ｅ2）を有するダイオードレーザーを用いて版を画像形成した
を用いて画像形成した。
【００６３】
画像形成の後、画像を観察することができた
−サーマルヘッド：暗青色の背景に対して明青色の画像
−レーザー記録：暗青色の背景に対して白色の画像。
本発明の主たる特徴及び態様は以下の通りである。
【００６４】
１．画像通りの露出により画像通りに疎水性及び親水性領域を形成することができる最上層を支持体上に含み、画像形成要素の露出によりその光学濃度を変化させることができるＩＲ−色素を含有することを特徴とする、平板印刷版を与えるための感熱性非−融蝕性で廃棄物のない画像形成要素。
【００６５】
２．該ＩＲ−色素がＩＲ−シアニン色素である上記１項に記載の平版印刷版の作製のための画像形成要素。
【００６６】
３．該ＩＲ−シアニン色素が２つの酸基を含む上記２項に記載の平版印刷版の作製のための画像形成要素。
【００６７】
４．該赤外シアニン色素が２つのインドレニン基を含む上記３項に記載の平版印刷版の作製のための画像形成要素。
【００６８】
５．該赤外シアニン色素が下記の構造
【００６９】
【化３】
0004257878.tif 000005
を有する化合物Ｉである上記４項に記載の平版印刷版の作製のための画像形成要素。
【００７０】
６．最上層が架橋された親水性層中に分散された疎水性粒子を含み、該架橋された親水性層が架橋剤を用いて架橋された親水性結合剤から得られる上記１〜５項のいずれかに記載の平版印刷版の作製のための画像形成要素。
【００７１】
７．該親水性結合剤がポリビニルアルコールである上記６項に記載の平版印刷版の作製のための画像形成要素。
【００７２】
８．該架橋剤が加水分解されたテトラアルキルオルトシリケートである上記６又は７項に記載の平版印刷版の作製のための画像形成要素。
【００７３】
９．最上層がスイッチ可能なポリマーを含む上記１〜５項のいずれかに記載の平版印刷版の作製のための画像形成要素。